(57)【要約】  少なくとも一種のオレフィンモノマーを、ループ型反応器中で、２０〜１５０℃の温度範囲であるが、形成されるポリマーの融点よりも低い温度で、５〜１００バールの圧力で重合させる方法であって、形成されるポリマーが液体又は超臨界懸濁媒体中で懸濁状態で存在ししかもこの懸濁液が軸流ポンプにより循環されており、ここで、連続製造物排出の場合、反応器中で５３重量％（反応器の内容物の総質量を基準）を超える平均固形物濃度で重合反応を行い、不連続製造物排出の場合、反応器中で４３重量％（反応器の内容物の総質量を基準）を超える平均固形物濃度で重合反応を行い、ここで、少なくとも１モル％のエチレン濃度（懸濁媒体を基準）で重合反応を行う、前記オレフィンモノマーの重合方法。ループ型反応器は少なくとも１０％まで変化する直径を有し、軸流ポンプ以外の領域で少なくとも１カ所の拡張部と縮小部がある。【特許請求の範囲】
【請求項１】
少なくとも一種のオレフィンモノマーを、ループ型反応器中で、２０〜１５０℃の温度範囲であるが、形成されるポリマーの融点よりも低い温度で、５〜１００バールの圧力で重合させる方法であって、形成されるポリマーが液体又は超臨界懸濁媒体中で懸濁状態で存在ししかもこの懸濁液が軸流ポンプにより循環されており、ここで、連続製造物排出の場合、反応器中で５３重量％（反応器の内容物の総質量を基準）を超える平均固形物濃度で重合反応を行い、不連続製造物排出の場合、反応器中で４３重量％（反応器の内容物の総質量を基準）を超える平均固形物濃度で重合反応を行い、ここで、少なくとも１モル％のエチレン濃度（懸濁媒体を基準）で重合反応を行う、前記オレフィンモノマーの重合方法。
【請求項２】
ループ型反応器が、主要反応管の直径を基準に少なくとも１０％まで直径が変化する循環反応管を含み、当該反応管中において軸流ポンプ以外の領域で少なくとも一カ所の拡張領域と少なくとも一カ所の縮小領域がある、請求項１に記載の方法。
【請求項３】
軸流ポンプの領域中で反応管の拡張箇所と縮小箇所が更にある、請求項１又は２に記載の方法。
【請求項４】
４３〜８０バールの圧力で重合反応を行う、請求項１〜３のいずれかに記載の方法。
【請求項５】
モノマーとしてエチレンを使用し、コモノマーとして３〜８個の炭素原子を有する少なくとも一種のα−オレフィンを使用する、請求項１〜４のいずれかに記載の方法。
【請求項６】
反応管に沿って少なくとも２点で少なくとも一種のオレフィンモノマーを供給する、請求項１〜５のいずれかに記載の方法。
【請求項７】
形成されたポリマーが反応器から連続的に排出される、請求項１〜６のいずれかに記載の方法。
【請求項８】
ループ型反応器中での重合反応の前に又はその後に、別のループ型反応器又はガス相反応器中で少なくとも一回の別の重合工程を行う、請求項１〜７のいずれかに記載のループ型反応器中の少なくとも一種のオレフィンモノマーの重合方法。
【発明の詳細な説明】
【発明の詳細な説明】
【０００１】
本発明は、少なくとも一種のオレフィンモノマーを、ループ型反応器中で、２０〜１５０℃の温度範囲であるが、形成されるポリマーの融点よりも低い温度で、５〜１００バールの圧力で重合させる方法であって、形成されるポリマーが液体又は超臨界懸濁媒体中で懸濁状態で存在ししかもこの懸濁液が軸流ポンプにより循環される方法に関する。
【０００２】
オレフィンを重合させるための懸濁重合反応方法は長期間知られてきた。ループ型反応器中で重合が行われる懸濁重合は、特にエチレン（普通別のコモノマーと一緒に）の重合のために特に有用であることが判明している。このようなループ型反応器では、重合反応混合物は循環式反応管中を連続的にポンプ送りされる。ポンプ送りされる循環は先ず反応混合物の連続的な混合を達成し、反応混合物中に供給モノマーとその中に秤量された触媒を分配する。次いで、ポンプ送りされる循環は懸濁されたポリマーの沈積を防止する。反応器壁による反応熱の除去も、ポンプ送りされる循環により促進される。
【０００３】
ポリマーは通常ループ型反応器から沈積脚(sedimentation leg)中に不連続式で排出される。これらの沈積脚は反応管の下部から垂直に分岐する突起部であり、そこでポリマー粒子が沈積できる。ポリマーの沈積が特定の点に達した後、沈積脚の下端末のバルブを短期間開き、沈積したポリマーを不連続的に排出する。
【０００４】
ループ型反応器が長年の間製造目的に使用されてきたので、これらの反応器及び当該反応器中で行われる重合方法の経済性を改良する多くの努力がなされてきた。プロセスの空時収量の増加が特に望ましい。空時収量は、特に、反応器壁による反応熱の除去及び反応懸濁物のポリマー含量により制限される。反応器中の固形分の割合の増加が、特に、ポリマーの排出をより効率的にし、反応器中のポリマーの平均滞留時間を増加させうる。
【０００５】
米国特許第６，２３９，２３５号公開公報はループ型反応器中の重合プロセスを記載し、この中で反応器中の固形分の平均割合の増加を連続排出システムにより達成している。この連続排出システムは反応器中の固形分の平均割合５３重量％を達成でき、一方、慣用の不連続排出は４５重量％の平均固形分濃度しか達成しなかった。従来の教示に従うと、前記米国公開公報は反応器の直径の変化についての言及をしておらず、対照的に、乱れのない流れ(disturbance-free flow)が穏やかな曲線により達成されると言われている。インペラーポンプ(impeller pump)の領域においてのみ、明らかに羽根構造のために反応管直径の拡張がわずかにあると思われる。本公報に記載されているプロセスは、反応器中の固形分濃度に関してあまりに物足りない。本公報は、懸濁重合プロセス中で３７〜４０重量％のポリマー固形分濃度を通常達成できないという一般的な見解も確認している。
【０００６】
本発明の目的は、ループ型反応器中でより高い固形分濃度及びより高い空時収量を可能にする、ループ型反応器中のオレフィンモノマーを重合させるプロセスを提供することにある。
【０００７】
この目的は、連続排出の場合、反応器中の内容物の総質量を基準に５３重量％を超える反応器中の平均固形分濃度で重合を行い、不連続排出の場合、反応器中の内容物の総質量を基準に４５重量％を超える反応器中の平均固形分濃度で重合を行い、更に、懸濁媒体を基準に少なくとも１０モル％のエチレン濃度で重合を行う、本明細書の冒頭で記載したプロセスにより達成されることを見出した。
【０００８】
加えて、連続排出の場合、反応器中の内容物の総質量を基準に５３重量％を超える反応器中の平均固形分濃度で重合を行い、不連続排出の場合、反応器中の内容物の総質量を基準に４５重量％を超える反応器中の平均固形分濃度で重合を行い、ここで、使用するループ型反応器は主要反応管直径を基準に少なくとも１０％まで循環反応管の直径を変化する当該循環反応管を備え、軸流ポンプの領域以外の領域で少なくとも一カ所に拡張領域と縮小領域がある冒頭で記載した方法を見出した。反応管が軸流ポンプの領域で更に広くなったり狭くなったりする場合も利点がある。
【０００９】
本発明の方法は、種々のオレフィンモノマーを重合させるのに適しており、特に、エチレン、プロピレン、及び１−ブテン並びにこれらのモノマーの混合物を重合させるのに適している。コモノマーとして追加のモノマー、例えば、１−ペンテン、１−ヘキセン、１−オクテン又は１−デセンのような別のα−オレフィンを使用することもできる。
【００１０】
モノマーとしてエチレンを使用し、コモノマーとして３〜８個の炭素原子を有するα−オレフィン、好ましくは、１−ブテン、１−ヘキセン又は１−オクテンを使用するプロセスが特に好ましい。コモノマーの量は、コモノマーに関して特定の触媒の配合挙動(incorporation behavior)に、及びコポリマーの所望の密度に依存する。ポリマー中により多くのコモノマーを配合するほど、コポリマーの密度がより低くなる。これらの考察を基準にして、モノマー：コモノマー比を当業者は容易に設定できる。
【００１１】
触媒が許容される場合、スチレンのようなビニル芳香族コモノマー類、酢酸ビニル、ビニルアルコール、アクリル酸若しくはアクリル酸エステルのような極性コモノマー類も重合させることができる。ノルボルネンのような環状モノマー類やブタジエン、１，５−ヘキサジエン若しくは１，７−オクタジエンのようなジエン類もコモノマーとして可能である。
【００１２】
本発明の重合プロセスは、２０〜１５０℃、好ましくは、５０〜１１０℃で有利に行うことができ、形成しようとするポリマーの融点により反応温度に上限が課される。
反応圧力は通常５〜１００バールであり、好ましくは、１０〜８０バールである。通常、低圧力が低空時収量と関連し、より高い圧力は設備投資の増加が必要となり、圧縮により高いエネルギーコストをもたらす。概して、２０〜５０バールの範囲内の反応圧力が設備経費と反応収率との間で良好な妥協点を示す。超臨界プロパンのような超臨界懸濁媒体を使用するとき、臨界圧力を超えるより高い圧力が技術観点から適切であり得る。
【００１３】
本発明の好適な実施態様では、４３〜８０バール、好ましくは、４５〜７５バールの圧力で重合反応を行う。ループプロセスの重合は、通常、約４０バールの圧力で行う。圧力の増加はわずかしか効果的でない。反応器中の高固形分濃度を有する本発明のプロセスでは、圧力の上昇、特に４３バールを超える圧力への上昇は、圧力上昇により更に増加できる固形分濃度に有意な影響を与える。この作用は、明らかに、高固形分濃度において小さくなる反応内容物中の反応媒体の割合が原因となり、懸濁媒体中のエチレンの溶解プロセスが重合反応率を決定するのに有意な因子となる。したがって、高エチレン圧力は、そのために溶解したエチレンのより高い濃度をもたらす。
【００１４】
本発明のプロセスに適切な懸濁媒体は、ループ型反応器において使用するのに一般に知られている総ての媒体である。懸濁媒体は反応条件下で不活性でしかも液体又は超臨界であるべきであり、蒸留により生成混合物から出発物質を除くことが可能となるように使用するモノマーとコモノマーとの沸点と有意に異なる沸点を有すべきである。慣用の懸濁媒体の例はイソブタン、ブタン、プロパン、イソペンタン、ペンタン及びヘキサンである。
【００１５】
本発明のプロセスの重要な特徴は、高濃度のエチレンで重合反応が可能なことである。反応器中の固形分の高割合（単に「反応器密度」とも称することがある）が、対応してより低い反応器中の懸濁媒体の割合をもたらす。一般に、より少ない量の懸濁媒体は、反応器中でより少ないエチレン量をももたらし、より少ないポリマー形成をもたらす。対照的に、本発明のプロセスは、懸濁媒体中のエチレン濃度を増加させることができ、したがって、より高いポリマー形成を達成させ、高反応器密度でさえもより高い重合率を達成する。
【００１６】
本発明のプロセスでは、したがって、懸濁媒体を基準に少なくとも１０モル％のエチレン濃度で重合反応を行う。少なくとも１１モル％が好ましく、より好ましくは少なくとも１２モル％、さらに好ましくは少なくとも１３モル％、最も好ましくは、少なくとも１４モル％である。
【００１７】
懸濁媒体を基準に１５モル％及びさらに１７モル％のエチレン濃度が本発明のプロセスで達成された。
この文脈で、「懸濁媒体」という用語は、単に使用される懸濁媒体、例えば、イソブタンを意味するのではなく、この懸濁媒体とその中に溶解しているモノマーとの混合物を意味する。エチレン濃度は懸濁媒体のガスクロマトグラフィーにより容易に決定できる。
【００１８】
最初に述べたように、ループ型反応器の技術は長期間知られてきた。一般に、これらの反応器は、反応熱を除くための冷却ジャケットにより周囲を取り囲まれている１以上の上昇セグメントと１以上の下降セグメントとを有する循環反応管と、さらに垂直セグメントを連結する水平管セクションとから本質的に構成されている。より低い管セクションは、通常、軸流ポンプ、好ましくは、インペラーポンプ、触媒及びモノマーのための供給設備並びに排出装置（すなわち、一般に沈積脚）を収容する。しかし、反応管は３以上の垂直管セクションも備えることができ、その結果、蛇行する配置が得られる。
【００１９】
本発明は、ループ型反応器の内容物の総質量を基準に５３重量％を超える固形物濃度でループ型反応器中で懸濁重合プロセスを実施することを可能にし、そのためループ型反応器中の製造能力を増加させる。これらの高固形分濃度は種々の手段により達成できる。
【００２０】
本発明の１実施態様では、主要反応管直径を基準に、１０％超えるまで変化される循環反応管の直径により、高固形物濃度を達成する。構造により必要とされる軸流ポンプの領域中で反応管を拡張することはここで考慮に入れるべきでない。何故なら、このような拡張は、軸流ポンプ、特に、インペラーポンプの羽根車を反応管中で収容する作用をし、高攪乱流がいずれの場合においてもこの領域で蔓延するからである。むしろ、本発明は、とりわけ、一般的な意見と対照的に、軸流ポンプの領域外でも反応管中の領域の重合反応混合物の意図的な非均一流が反応器中の固形分濃度の増加を可能にするという観察に基づく。この効果は、この仮定に拘束されるのを望まないが、不均一な反応混合物のより一層効率的な混合に基づくと思われる。特に、エチレンのような供給されるモノマーが反応混合物で明らかにより迅速に分散され、懸濁媒体中でより迅速に溶解され、そして、より大きな程度の重合が可能となる。反応熱の除去も助けとなる。何故なら、流れの攪乱が流れ方向に対して垂直、すなわち、冷却反応壁の方向への動きが増加し、それが均一な栓流の場合に非常限定された程度にのみ起こる。
【００２１】
この望ましい方向に流れ条件に影響を及ぼし得るために、反応管直径は特定程度まで変化されるべきである。管の直径は、反応管の主要直径を基準に、少なくとも１０％まで変化するべきである。本目的のために、反応管の主要直径は、反応管の最も長い範囲にわたって一定である管直径である。管直径は、好ましくは、少なくとも２０％、さらに好ましくは少なくとも３０％、非常に特定的に好ましくは少なくとも５０％まで変化する。
【００２２】
流れ方向に反応管直径の円錐型拡張は、約０．５〜１０゜、好ましくは、０．５〜１．５゜の円錐角であるべきであり、主要管直径から縮小する管直径の円錐角は約０．５〜１０゜、好ましくは、１〜３゜であるべきである。
【００２３】
管直径が拡張された領域の長さは、好ましくは、主要管直径の２〜３０倍、特に好ましくは、管直径の５〜１５倍である。
本発明のプロセスの好適な実施態様では、軸流ポンプの領域で反応管の追加の拡張及び縮小もある。上述したように、このような構造により必要とされる拡張は既に公知である。しかし、構造により要求されるよりも管のより長いセクションにわたって拡張をより拡大しそれを場合により延長もすることにより、本発明にしたがうこれらの拡張の効果は大きくすることができる。
【００２４】
反応器中で固形物濃度が上昇され得ることに関する本発明の効果は、とりわけ、反応混合物中のモノマーのより良好な混合に基づいていると思われる。本発明の効果は、モノマー、例えば、エチレンを反応管に沿う種々の点において供給することにより増加することが見出された。したがって、本発明のプロセスの利点ある実施態様は、反応管に沿って少なくとも２点において少なくとも１種のオレフィンモノマーを供給することを含む。供給しようとするモノマーにとり、反応管に沿って、例えば、３又は４点において利点があることが見出された。これらの供給点は、反応管に沿って均一に与えられることができ、各場合に管の拡張部の上流側であるが、生成物排出領域前の最後の垂直セグメントの領域でない位置に供給点が配置されると利点がある。
【００２５】
米国特許第６，２３９，２３５号明細書から、連続排出システムが反応器中の固形分濃度を増加させるのにも有用であることが知られている。この方策は本発明のプロセスと組み合わせることができる。したがって、本発明は、形成したポリマーを反応器から連続的に排出する、上述した通りのプロセスも提供する。
【００２６】
本発明で求められている反応器中の高固形分濃度は、上記したように、上述した手段により達成できる。重合が、反応器の内容物の総質量を基準に５３重量％を超える反応器中の平均固形分濃度で実施されるプロセスが特に好適である。この固形分濃度は、好ましくは、５５重量％を超え、より好ましくは、５８重量％を超え、特に好ましくは、６０重量％を超える。実施例で示すように、６２重量％を超える固形分濃度が達成できる。本目的のために、平均固形分濃度が、そく反応管の固形分濃度である。さらにより高い固形分濃度が排出システム中で観察できるが、沈降のため連続又は不連続にかかわらない。
【００２７】
ポリマー生成物の連続排出でなくても、本発明により与えられる手段により高固形分濃度を達成できる。したがって、本発明のプロセスの１変形は、不連続の形式の反応器から形成したポリマーを排出し、反応器の内容物の総質量を基準に、４５重量％を超える反応器中の平均固形分濃度で重合反応を実施することを含む。これらの条件下で、反応器中の固形分濃度は、好ましくは、５０重量％を超え、特に好ましくは、５５重量％を超える。
【００２８】
本発明のプロセスは１段階プロセスとして操作できるが、それとさらに複数の重合反応器と組み合わせることにより多段階カスケードとしても実施できる。本発明のプロセスの１実施態様は、したがって、ループ型反応器中の少なくとも１種のオレフィンモノマーで重合するプロセスであり、このループ型反応器中の重合は、ループ反応器又は気相反応器における別の少なくとも１回重合ステップの前又は後に行う。このようなカスケードプロセスは、本発明の特定の特徴なしにかかわらず、例えば、欧州特許出願公開第５１７８６８号及び米国特許第６ ３５５ ７４１号に記載されている。
【００２９】
反応管中の懸濁液流の上述の攪乱は別として、高反応器密度も、例えば、特に適切な触媒の選択によるその他の手段により達成できる。
本発明のプロセスに使用するのに適切な触媒は、原則として総ての触媒であり、ループ型反応器中以外でもで使用される。すなわち、例えば、Phillipタイプのクロム触媒、Ziegler触媒、Ziegler-Natta触媒又はメタロセン触媒のようなsingle-site触媒である。Phillip触媒はループ型反応器中で特に広範囲であり、そして本発明のプロセスにおいても特に有利に使用できる。これらの触媒のうち、特許出願ＷＯ−０１／１８０６９、ＷＯ−０１／１７６７５、ＷＯ−０１／１７６７６及びＷＯ−０１／９０２０４に記載されているものが特に好ましい。驚いたことに、これらの触媒は、変化する管直径を備えるループ型反応器の反応管が無くても、反応器中の非常に高固形物濃度に達することを可能にする。
【００３０】
本発明のプロセスは、相当の追加の設備投資の必要が無く、反応器中で固形物濃度がより低い、懸濁媒体の消費がより低い、触媒生産性がより高い、反応器処理量がより大きい、空時収量がより大きい各プロセスを超える多くの利点を有する。本プロセスは特に高分子量（すなわち、低メルトフローレート）を有する生成物を得るのも可能にするので、より高い活性温度は、Philips 触媒を使用するときに中間分子量を有する生成物を製造するのに使用できる。より高い活性温度の活性化は概して順により活性な触媒をもたらし、その結果、得られるポリマーはより低い割合の触媒残渣を含有する。
【００３１】
本発明のプロセスから得られる生成物は多くの利点も示す。慣用的に製造された生成物と比較して、本発明の生成物は、より低いレベルの触媒残渣（アッシュ）、より高い粉末密度、より低い割合の非常に微細な粒子そしてしたがってより良好な取扱性を示す。低割合の触媒残渣は、ふつう、よりシミの少ないより均一な生成物ももたらされる。
【実施例】
【００３２】
下記の実施例は本発明のプロセスを例証する。
触媒Ａの調製：
活性化ステップまでの触媒の調製をＷＯ  ０１／９０２０４に記載されている方法により行った。次いで、活性化を流動床アクチベーター内で空気の存在下で２５０℃で行った。活性化において触媒プレカーサーと２．５重量％のアンモニウムヘキサフルオロシリケート（触媒の総質量を基準に約１重量％のフルオライド内容物をもたらす）との混合物の使用によりフルオライドドーピングを行った。活性化のため、この混合物を１時間にわたって３５０℃に加熱し、この温度に１時間維持し、続いて、５２０℃の望ましい活性化温度に加熱し、この温度に２時間維持し、続いて、冷却し、Ｎ２下３５０℃以下の冷却を行った。
【００３３】
重合反応：
エチレンを１−ヘキセンと１０４℃および３９バールの圧力において上記した触媒を使用して反応器容積が０．１８ｍ３のループ反応器及び軸流ポンプとしてインペラーポンプ中で共重合反応を行った。エチレンを２点で反応器中に供給した。１点は羽根車よりわずか手前だった。懸濁媒体としてイソブタンを使用した。イソブタンは、インペラーポンプシャフトの領域及び触媒を導入した場所を含む６点で反応器中に供給した。インペラーポンプを分当たり１７００〜１９００回転で操作した。生成物を慣用の沈積脚により不連続的に排出した。重合反応をわずかに異なるエチレン／イソブタン比で行ったが、しかし、得られた生成物は常に約０．９４９ｇ／ｃｃｍの密度で約２の高荷重メルトインデックス（２１．５／１９０）だった。
【００３４】
以下の表Ａにさらに重合反応パラメーターを列挙する。
【００３５】
【表１】
2007506819.tif 000002
【００３６】
触媒Ｂの製造：
触媒Ａと同様にして製造をしたが、活性化を６００℃、１０時間フッ化物ドープなしで行った。
【００３７】
重合反応：
エチレンを１−ヘキセンと１０２℃および表Ｂに記載した条件下で触媒Ｂを使用して反応器容積が３２ｍ３のループ型反応器中で重合反応を行った。実施例Ａと同様にしてイソブタン添加及び循環を行った。条件を選択し、その結果、約０．９４６ｇ／ｃｍ３の密度で約６．０の高荷重メルトインデックス（２１．６／１９０）のポリマーを形成する。異なる圧力における実験から、圧力の増加が反応器中の固形分濃度に有意に影響を与えることが明らかにわかる。
【００３８】
【表２】
2007506819.tif 000003
【００３９】
触媒Ｃの製造：
EP-B1-589350、実施例２におけると同様にして触媒を製造したが、活性化温度を５２０℃、活性化時間を５時間で行った。
【００４０】
重合反応：
エチレンを１−ヘキセンと、０．１３−０．１４ｐｐｍの一酸化炭素の存在下、１０６℃で触媒Ｃを使用して表Ｃに記載した条件下で反応器容積が３２ｍ３のループ反応器中で重合反応を行った。実施例Ａと同様にしてイソブタン添加及び循環を行った。条件を選択し、その結果、約０．９５４ｇ／ｃｍ３の密度で約２．０の高荷重メルトインデックス（２１．６／１９０）のポリマーを形成する。
【００４１】
【表３】
2007506819.tif 000004
【００４２】
触媒Ｄの存在下での重合反応：
エチレンを１−ヘキセンと、１０６℃で触媒Ｄ（Ｇｒａｃｅ製触媒９６７ＢＷＦＬ）を使用して反応器容積が３２ｍ３のループ型反応器中で重合反応を行った。実施例Ａと同様にしてイソブタン添加及び循環を行った。条件を選択し、その結果、約０．９５４ｇ／ｃｍ３の密度で約２．０の高荷重メルトインデックス（２１．６／１９０）のポリマーを形成する。
【００４３】
【表４】
2007506819.tif 000005
【００４４】
触媒Ｅの存在下での重合反応：
エチレンを１−ヘキセンと、９５℃で触媒Ｅ（Ｇｒａｃｅ製チーグラー触媒Ｓｙｌｏｐｏｌ  ５９５１）を使用して表Ｃに記載されている条件下で反応器容積が３２ｍ３のループ型反応器中で重合反応を行った。実施例Ａと同様にしてイソブタン添加及び循環を行った。条件を選択し、その結果、約０．９５１ｇ／ｃｍ３の密度で約６．０のメルトインデックス（２１．６／１９０）のポリマーを形成する。
【００４５】
【表５】
2007506819.tif 000006
【手続補正書】
【提出日】平成18年5月25日(2006.5.25)
【手続補正１】
【補正対象書類名】特許請求の範囲
【補正対象項目名】全文
【補正方法】変更
【補正の内容】
【特許請求の範囲】
【請求項１】
エチレン、プロピレン、及び１−ブテンから選択される少なくとも一種のオレフィンモノマーを、ループ型反応器中で、２０〜１５０℃の温度範囲であるが、形成されるポリマーの融点よりも低い温度で、５〜１００バールの圧力で重合させる方法であって、形成されるポリマーが液体又は超臨界懸濁媒体中で懸濁状態で存在ししかもこの懸濁液が軸流ポンプにより循環されており、ここで、連続製造物排出の場合、反応器中で５３重量％（反応器の内容物の総質量を基準）を超える平均固形物濃度で重合反応を行い、不連続製造物排出の場合、反応器中で４３重量％（反応器の内容物の総質量を基準）を超える平均固形物濃度で重合反応を行い、ここで、少なくとも１モル％のエチレン濃度（懸濁媒体を基準）で重合反応を行い、４３〜８０バールの圧力で重合反応を行う、前記オレフィンモノマーの重合方法。
【請求項２】
ループ型反応器が、主要反応管の直径を基準に少なくとも１０％まで直径が変化する循環反応管を含み、当該反応管中において軸流ポンプ以外の領域で少なくとも一カ所の拡張領域と少なくとも一カ所の縮小領域がある、請求項１に記載の方法。
【請求項３】
軸流ポンプの領域中で反応管の拡張箇所と縮小箇所が更にある、請求項１又は２に記載の方法。
【請求項４】
モノマーとしてエチレンを使用し、コモノマーとして３〜８個の炭素原子を有する少なくとも一種のα−オレフィンを使用する、請求項１〜３のいずれかに記載の方法。
【請求項５】
反応管に沿って少なくとも２点で少なくとも一種のオレフィンモノマーを供給する、請求項１〜４のいずれかに記載の方法。
【請求項６】
形成されたポリマーが反応器から連続的に排出される、請求項１〜５のいずれかに記載の方法。
【請求項７】
ループ型反応器中での重合反応の前に又はその後に、別のループ型反応器又はガス相反応器中で少なくとも一回の別の重合工程を行う、請求項１〜７のいずれかに記載のループ型反応器中の少なくとも一種のオレフィンモノマーの重合方法。
【国際調査報告】
2007506819.tif 000007
2007506819.tif 000008
2007506819.tif 000009
2007506819.tif 000010
2007506819.tif 000011
2007506819.tif 000012